(57)【特許請求の範囲】
【請求項１】
半導体素子の製造において反応性ガスを吸着させることを目的とした石英ガラス製のダミーウエハであって、石英ガラス基板の少なくとも一面に、平坦な頂面を有し側面が傾斜面である突起が周期的に配列されており、突起の周期が１００〜２５００μｍ、平坦な頂面の幅が５０〜２４５０μｍ、頂面から溝の平坦な部分までの高さが５０〜７００μｍ、突起の側面の傾斜角度θが鉛直に対し５〜２５度であり、突起及び凹部の表面粗さがＲａ１．６μｍ以下であることを特徴とする半導体素子製造用ダミーウエハ。
【請求項２】
半導体素子の製造において反応性ガスを吸着させることを目的とした石英ガラス製のダミーウエハであって、石英ガラス基板の少なくとも一面に、平坦な底面を有し側面が傾斜面である凹部が周期的に配列されており、凹部の周期が１００〜２５００μｍ、凹部の底面の幅が５０〜２４５０μｍ、凹部の深さが５０〜７００μｍ、凹部の側面の傾斜角度θが鉛直に対し５〜２５度であり、表面粗さがＲａ１．６μｍ以下であることを特徴とする半導体素子製造用ダミーウエハ。  
【発明の詳細な説明】
【技術分野】
【０００１】
本発明はバッチ式半導体装置処理装置に製品用半導体基板のシリコンウエハと共に半導体装置製造装置内にセットして使用する石英ガラスからなるダミーウエハであって、半導体装置製造装置内における成膜ガスの分布を均一化することによって形成される膜厚のバラツキを小さくするための石英ガラス製のダミーウエハに関する。
【背景技術】
【０００２】
半導体製造において、シリコンウエハにＡＬＤ(Atomic Layer Deposition)やＣＶＤ(Chemical Vapor Deposition)などの成膜処理が行われる。バッチ式縦型熱処理装置を用いてシリコンウエハ複数枚を一度に成膜処理することが行われている。
特許文献１および特許文献２に示されるように、複数枚のシリコンウエハにおける成膜厚のバラツキ低減を目的として、半導体素子を形成するシリコンウエハと同等の表面積を持つダミーウエハを装置内に配置する手法が知られている。【０００３】
また、ダミーウエハとして、特許文献１（特開２０１５−１７３１５４号公報）及び特許文献２（特開２０１７−２２２３３号公報）に示されるように、表面に矩形の凹凸を形成することにより、表面積を拡大することが知られている。また、特許文献２に示されるように、矩形の凹凸として形成する溝の本数を変更することによって半導体素子を形成するシリコンウエハと同等の表面積を有するように、表面積を調整することが知られている。表面に凹凸パターンを形成する手段として、レーザ加工や機械加工等が知られている。
【先行技術文献】
【特許文献】
【０００４】
【特許文献１】特開２０１５−１７３１５４号公報
【特許文献２】特開２０１７−２２２３３号公報
【発明の概要】
【発明が解決しようとする課題】
【０００５】
半導体素子の微細化に伴い、ダミーウエハには、半導体素子の不良に繋がる金属不純物がより少ないことが求められ、ダミーウエハ表面の金属不純物として各金属元素は、１×１０１０ａｔｏｍｓ/ｃｍ２より少ないことが求められてきている。【０００６】
表面に凹凸を形成して表面積を拡大したダミーウエハを作製する場合に、表面に形成する凹凸の側面が垂直の場合、その後の洗浄によっても凹凸の側面に加工時の汚れが残りやすく、金属不純物量が多くなるという問題があった。また、凹凸形状の高低差が大きい場合や、凹凸形成時の加工面の表面粗さが大きい場合にも、同様に洗浄不良となりやすい問題があった。
本発明は、金属不純物の少ない清浄な半導体素子製造用ダミーウエハを提供することを目的とするものである。
【課題を解決するための手段】
【０００７】
石英ガラス基板の表面に形成する凹凸の側面を傾斜面とし、ブラシによるスクラブやシャワーによる水流等の物理的洗浄効果を高め、洗浄後の金属不純物を減少させるものであり、石英ガラス基板の少なくとも一面に、平坦な頂面で側面が傾斜面である突起が周期的に配列されている半導体素子製造用ダミーウエハである。
更に、突起の周期が１００〜２５００μｍ、突起の平坦な頂面の幅が５０〜２４５０μｍ、凹凸の高低差が５０〜７００μｍ、突起の側面の傾斜角度が鉛直に対して５〜２５度、突起と凹部の表面粗さがＲａ１．６μｍ以下である半導体素子製造用ダミーウエハである。
【発明の効果】
【０００８】
本発明の半導体素子製造用ダミーウエハの基板表面に形成した凹凸の側面を傾斜面としたことにより、高い洗浄効果が得られ、ダミーウエハ表面の金属不純物を各元素各々１×１０１０ａｔｏｍｓ／ｃｍ２以下とすることができ、金属不純物の少ない清浄なダミーウエハであり、製造する半導体素子が不良品となることを防止することができる。
【図面の簡単な説明】
【０００９】
【図１】本発明のダミーウエハの石英ガラス基板の形状を示す平面図。
【図２】本発明の凹凸パターンの実施例の斜視図と断面図。
【図３】本発明の凹凸パターンの他の実施例の斜視図と断面図。
【図４】本発明の凹凸パターンの実施例の詳細断面図。
【発明を実施するための形態】
【００１０】
ダミーウエハは、成膜処理を行うシリコンウエハの保持部材のウエハボートにセットされることから、図１に示すように、成膜処理を行うシリコンウエハと同一形状、同一直径の円板状の石英ガラス基板１が使用される。
【００１１】
石英ガラス基板１外周縁に近い領域に凹凸を形成した場合、ダミーウエハの保持部材であるウエハボートに挿入する際、凹凸がウエハボートに接触し、凸部が削れたり割れたりして発塵する可能性がある。このため石英ガラス基板１のサイズ、およびウエハボートの保持部の形状にもよるが、石英ガラス基板１の外周縁から内側に向かって幅４〜１２ｍｍを除く部分に頂面が平坦な突起、または底部が平坦な凹部を周期的に設けることが好ましく、その境界をＥで示す。
【００１２】
図１に示す石英ガラス基板１の表面の少なくとも一面に側面が傾斜面４の凹凸（図２参照）を形成する製造方法として、フォトリソグラフィとサンドブラストを組合せて表面加工を行うことにより、所望の形状の凹凸を形成でき、その凹凸の側面を傾斜面とすることができ、更には表面粗さを調整することができる。
石英ガラス基板１の表面に形成する凹凸の大きさを変更することにより、ダミーウエハの表面積を変更することが可能である。凹凸の形成により、石英ガラス基板表面が平坦な場合に比べ、形成した凹凸の側面部分の面積が増加する。
【００１３】
図２に示す例は、頂面が平坦で側面が傾斜面４である周期的に配列された突起２を形成した場合であって、図４に各部分の大きさを示すように、突起２は、周期ａ（突起２の間隔）で配列されており、突起２の平坦な頂面２ａは四角形であって側面は傾斜して斜面４となっており突起２は台形状である。突起２の平坦な頂面の幅ｂ、頂面２ａから凹部３の平坦な部分までの高さｃ、及び凹凸の側面の傾斜角度θを変更することにより、突起２の側面の面積を増減できるのでダミーウエハの表面積を所望の値に調整することができる。
【００１４】
突起２の周期ａを大きくすると、形成する突起２の数が少なくなり、突起２の側面４の面積が少なくなる。このため突起２の周期（間隔）ａは１００μｍ〜２５００μｍが好ましく、特に１００μｍ〜１０００μｍが好ましい。
【００１５】
突起２の平坦な頂面２ａの幅ｂは、突起２の周期ａより小さい値に設定するのが好ましいが、突起２の周期ａに対し小さくし過ぎた場合、突起２の側面の幅が狭くなり、突起２の側面の面積が少なくなる。このため突起２の平坦な頂面２ａの幅ｂは、５０〜２４５０μｍ、特に突起２の周期ａより５０μｍ〜５００μｍ程度小さい値に設定することが好ましい。
【００１６】
突起２の頂面２ａから凹部３の平坦な底部３ａまでの高さｃを大きくすると、加工時に突起２の間である凹部３に異物が残りやすく、その後の洗浄不良につながりやすい。また、突起２の欠損が発生しやすくなるため好ましくない。このため突起２の頂面２ａから凹部３の平坦な底面３ａまでの高さｃは、５０〜７００μｍとするのが好ましい。
【００１７】
図３に示す例は、頂面２ａが平らな突起２を周期的に設けた凹凸形状の凹凸を反転し、平坦な底面３ａの凹部３を周期的に設けて表面を凹凸形状としたものである。この場合も、前記の頂面２ａが平らな突起２を周期的に設けた場合と同様にダミーウエハの表面積を調整することができる。
【００１８】
突起２及び凹部の傾斜した側面４の傾斜角度θを大きくすると、傾斜側面４の洗浄性は向上するが、大きくし過ぎた場合、溝３の平坦な部分が減少するので表面積をあまり増大させることができない。また、逆に小さい場合には突起２の傾斜側面４に対する高い洗浄効果が得られにくくなる。このため突起２の傾斜側面４の傾斜角度θは５〜２５度が好ましく、特に６〜１０度がより好ましい。
【００１９】
突起２及び凹部３の表面粗さＲａが大きい場合、表面の微細な凹凸に汚れが残り、洗浄不良となりやすい。このため表面粗さＲａは、１．６μｍ以下が好ましい。フォトリソグラフィとサンドブラストにより頂面が平らな突起２を周期的に設ける場合、傾斜側面４と凹部３の底部３ａはサンドブラスト加工により同じ表面粗さになるが、フォトレジスト膜で保護されている非加工部である突起２の頂面２ａは、サンドブラスト加工前の表面粗さが維持されるため、サンドブラスト加工部と非加工部で表面粗さが異なるものとなる場合があるが、いずれの部位も表面粗さがＲａ１．６μｍ以下であれば良い。
頂面２ａが平坦な突起２を周期的に設けた凹凸を反転した場合も同様にサンドブラスト加工部と非加工部で表面粗さが異なる場合もあるが、いずれの部位も表面粗さがＲａ１．６μｍ以下であれば良い。
【００２０】
突起２と凹部３で表面粗さＲａの値が異なると表面検査の際に、異物が判別しにくい等の問題があるので、サンドブラストによる凹凸を形成後に基板全面にサンドブラスト加工を実施して全面を均一な表面粗さにするのが好ましい。
【００２１】
ダミーウエハには、半導体素子の不良に繋がる金属不純物がより少ないことが求められるため、部材表面の金属不純物として各元素各々１×１０１０ａｔｏｍｓ/ｃｍ２より少ないことが好ましい。
【００２２】
石英ガラス基板の表面に凹凸を形成する際、表面、特に凹凸の側面と底面に金属不純物の付着が起こる。このため加工後に洗浄を行う必要があり、金属イオンやパーティクルを除去するため洗浄剤とブラシおよびシャワーを用いた洗浄を行い、その後クリーンルーム内で超純水を用いた洗浄とリンス、および乾燥を行う。洗浄の際、フッ化水素酸を用いたエッチングを組み合わせて行うことが好ましい。サンドブラスト処理で発生したマイクロクラックやマイクロチッピングの先端部、及び微粉化した石英をエッチングにより溶解することにより、表面からのパーティクルの発生を防止する。
【００２３】
基板表面に形成した突起２、あるいは凹部３の周縁部３ｂに欠損が生ずると、欠損部分の先端部などが更に欠けて発塵する可能性があるので表面に形成した突起２、あるいは凹部３の周縁部３ｂの欠損は０．０２％以下とするのが好ましい。
【００２４】
石英ガラス基板に周期的な凹凸部を形成するには、フォトリソグラフィとサンドブラストで加工を行うことが好ましい。フォトリソグラフィにより、凹凸形状の凸部に相当する部位（平坦な頂面２ａとなる部分）にフォトレジスト膜を形成し、凹部となる部分にはフォトレジスト膜を形成しない。
フォトレジスト膜形成後、石英ガラス基板１表面全面にサンドブラスト加工を行うことにより、フォトレジスト膜が存在しない部位が選択的に削り取られて凹部が形成されるので、フォトレジスト膜を除去して所定の凹凸形状を得る。サンドブラストによって石英ガラス基板１の表面から削られるため、サンドブラストによって切削される下側の切削量が少ないので突起２または凹部３の側面は傾斜面４に形成される。
【００２５】
フォトレジスト膜のパターン、サンドブラストの砥粒噴射圧力、および砥粒噴射ノズル角度等を調整することにより、突起２の傾斜面４あるいは凹部３の側面の傾斜面４の傾斜角度θを変更することができる。また、サンドブラストによる加工時間を調整することにより、凹凸形状の高さｃを変更することができる。
また、サンドブラストに使用する砥粒サイズを変更することにより、加工面の表面粗さを変更することができる。
【００２６】
凹凸形状をフォトリソグラフィとフッ酸による湿式エッチングで形成した場合、エッチングは等方的に進むことから、形成された凹凸形状の側面が湾曲してしまい、所定の傾斜角度を得ることができない。
凹凸形状を砥石を用いた切削加工、研削加工で形成した場合、凹凸側面は、ほぼ垂直となり、また、工具精度および機械精度の影響により刃先のぶれが起こるため、凹凸側面の傾斜角度を所定の角度で加工することが難しい。
凹凸形状をＣＯ２レーザ加工により形成する場合、ＣＯ２レーザにより溶解した石英ガラススートの吸引除去が完全でない場合、残存したスートがレーザ光を遮ることにより、凹凸形状斜面の傾斜が所定の角度にならない部位ができやすい。
【００２７】
フォトリソグラフィに用いるフォトレジスト膜の厚さは５０〜１００μｍが好ましい。これより薄いとサンドブラストに対する耐性が不足し、設定した凹凸形状を得ることが難しく、厚い場合には、高い解像度が得られないことから、１００μｍ以下の周期の微細な周期の凹凸形状を形成することが困難である。
フォトリソグラフィに用いる感光性材料の現像液はアルカリ性水溶液が好ましい。感光性材料の膨潤や溶出が少なく、部材表面への高い密着性が得られる。
【００２８】
サンドブラストに用いる砥粒はアルミナ系砥粒、炭化ケイ素系砥粒、窒化ケイ素系砥粒、およびダイヤモンド系砥粒であることが好ましい。アルミナ系砥粒は比重が高いことから加工能力が高く、短時間で凹凸形状を形成できる。炭化ケイ素系砥粒は炭素元素およびシリコン元素から形成されることから、成分中に金属不純物となり得る不純物を含まず、清浄な加工ができる。
窒化ケイ素系砥粒、およびダイヤモンド系砥粒も、成分中に金属不純物となり得る不純物を含まず、清浄な加工ができる。
【００２９】
サンドブラストに用いる砥粒の番手は＃４００〜＃２０００が好ましい。＃４００より粗い場合は加工面の表面粗さＲａ１．６μｍ以下を得ることが難しい。＃２０００より細かい場合は加工面の表面粗さは問題ないが、加工時間が大幅に増加し、生産性が低下するため好ましくない。
サンドブラスト加工は全加工を１種類の砥粒で行っても良いし、加工の途中で砥粒を切り替え、２種類以上を組み合わせて使用しても良い。
【００３０】
以下に、本発明を実施例によって具体的に説明するが、本発明は実施例に限定されるものではない。
実施例１
両面を鏡面研磨した厚さ１．５ｍｍ、直径３００ｍｍの円板状石英ガラス基板を用意した。
基板の片面に感光性材料を厚さ１００μｍのサンドブラスト用ドライフィルムレジスト（三菱製紙製ＭＳ７１００）をラミネートした後、フィルムマスクを用いてＵＶ露光を行い、その後、炭酸ナトリウムを溶解したアルカリ性水溶液による現像を行い、周期的なパターンのフォトレジスト膜を形成した。
【００３１】
続いて、石英ガラス基板表面に対し鉛直方向から＃８００のアルミナ系砥粒をノズルから噴射して全面を走査することにより、サンドブラスト加工を行った。その後、石英ガラス基板をレジスト剥離液に浸漬し、残存したフォトレジスト膜の剥離除去を行い、石英ガラス基板の片側表面の外周縁から７ｍｍを除く部分に、格子パターンで平坦面の突起を周期的に設けたダミーウエハを得た。
【００３２】
突起２の周期ａは５００μｍ、突起の平坦な部分の幅ｂが３７０μｍ、突起２の平坦面２ａから凹部３の底面３ａまでの高さｃが３５０μｍであった。凹凸側面４の平均傾斜角度θは６．５度であった。
【００３３】
サンドブラスト処理後に、中性洗剤（ライオン（株）製ママレモン）とブラシおよびシャワーを用いた洗浄とリンスを行った後、フッ化水素酸を用いたエッチングを行い、サンドブラスト処理で発生したマイクロクラックやマイクロチッピングの先端部、および微粉化した石英ガラスを溶解した。さらに洗剤（花王（株）製クリンスルーＫＳ−３０３０）とブラシおよびシャワーを用いた洗浄とリンスを行い、その後クリーンルーム内で超純水を用いた洗浄とリンスを行い乾燥させた。
乾燥後に表面に形成した台形状の突起２の欠損を目視により検査した結果、欠損は６カ所であった。
【００３４】
完成した石英ガラス製ダミーウエハを、塩酸と硝酸を３：１の体積比で混合した王水に浸漬後、回収した王水を蒸発乾固させ、残渣を酸で溶解した後、誘導結合プラズマ質量分析法で金属不純物量を測定した。得られた金属不純物量を部材の表面積で除した値を部材表面の金属不純物量とした。
【００３５】
実施例２
実施例１と同じ手順で、サンドブラストに＃４００の炭化ケイ素系砥粒を用いて、石英ガラス基板の片側表面の外周縁から７ｍｍを除く部分に、格子パターンで表面が平らな突起を周期的に設けた凹凸形状を形成した。
突起２の周期ａは５００μｍ、突起２の平坦頂面２ａの幅ｂは３７０μｍ、突起の平坦な頂面２ａから凹部３の平坦な底面３ａまでの高さｃは３５０μｍ、凹凸側面の平均傾斜角度θは７．３度であった。
実施例１と同じ手順で洗浄を行い、乾燥後に表面に形成した突起２の欠損を目視により検査した結果、１１カ所であった。
【００３６】
実施例３
実施例１と同じ手順で、石英ガラス基板の片側表面の外周縁から６ｍｍを除く部分に、格子パターンで頂面が平坦な突起を周期的に設けた凹凸形状を形成した。
突起２の周期ａは２，５００μｍ、突起２の平坦頂面２ａの幅ｂは２，３２０μｍ、突起２の平坦な頂面２ａから凹部３の平坦底面３ａまでの高さｃは７００μｍ、凹凸側面の平均傾斜角度θは６．９度であった。
実施例１と同じ手順で洗浄を行い、乾燥後に表面に形成した台形状の突起の欠損を目視により検査した結果、欠損は２カ所であった。
【００３７】
実施例４
実施例１と同じ手順で、残存レジスト膜の剥離除去後に再度、全面にサンドブラスト加工を行い、ウエハの片側表面の石英ガラス基板１の外周縁から７ｍｍを除く部分に、格子パターンで表面が平坦な頂面の突起２を周期的に設けた凹凸形状を形成したダミーウエハを得た。
【００３８】
突起２の周期ａは５００μｍ、突起２の平坦な頂面２ａの幅は２００μｍ、突起２の平坦な頂面２ａから凹部３の平坦な底面３ａまでの高さｃは３５０μｍ、凹凸側面の平均傾斜角度θは２３．２度であった。
実施例１と同じ手順で洗浄を行い、乾燥後に表面に形成した台形状の突起の欠損を目視により検査した結果、欠損は２カ所であった。
【００３９】
実施例５
実施例１と同じ手順で、石英ガラス基板１の片側表面の外周縁から７ｍｍを除く部分に、格子パターンで表面が平らな突起を周期的に設けた凹凸形状を形成した。
突起２の周期ａは５００μｍ、突起２の平坦頂面２ａの幅ｂは３９０μｍ、突起２の平坦頂面２ａから凹部の平坦な底面３ａまでの高さｃは２００μｍ、凹凸側面の平均傾斜角度θは９．９度であった。
実施例１と同じ手順で洗浄を行い、乾燥後に表面に形成した台形状の突起の欠損を目視により検査した結果、欠損は５カ所であった。
【００４０】
実施例６
実施例１と同じ手順で、石英ガラス基板１の片側表面の外周縁から７ｍｍを除く部分に、格子パターンで表面が平らな突起を周期的に設けた凹凸形状を形成した。
突起２の周期ａは２００μｍ、突起２の平坦な頂面２ａの幅ｂは７０μｍ、突起の平坦な頂面２ａから凹部の平坦な底面３ａまでの高さｃは５００μｍ、凹凸側面の平均傾斜角度θは５．７度であった。
実施例１と同じ手順で洗浄を行い、乾燥後に表面に形成した突起２の欠損を目視により検査した結果、欠損は２３カ所であった。
【００４１】
実施例７
実施例１と同じ手順で、感光性材料の厚さが５０μｍであるサンドブラスト用ドライフィルムレジスト（三菱製紙製ＭＳ７０５０）を用いて、石英ガラス基板の片側表面の外周縁から７ｍｍを除く部分に、格子パターンで表面が平らな突起を周期的に設けた凹凸形状を形成した。
突起２の周期ａは２００μｍ、突起の平坦な頂面２ａの幅ｂは１４０μｍ、突起の平坦な頂面から凹部の平坦な底面までの高さｃは２００μｍ、凹凸側面の平均傾斜角度θは７．１度であった。
実施例１と同じ手順で洗浄を行い、乾燥後に表面に形成した台形状の突起の欠損を目視により検査した結果、欠損は１１カ所であった。
【００４２】
実施例８
実施例１と同じ手順で、石英ガラス基板１の片側表面の外周縁から７ｍｍを除く部分に、格子パターンで底面３ａが平坦な凹部３を周期的に設けた凹凸形状を形成した。
凹部３の周期ａは、５００μｍ、凹部３の平坦な底面３ａの幅ｄは３９０μｍ、凸部２の平坦な頂面２ａから凹部の平坦な底面３ａまでの高さｃは、２００μｍ、凹凸側面の平均傾斜角度θは９．８度であった。
実施例１と同じ手順で洗浄を行い、乾燥後に表面に形成した凹部を除く平坦な部分の欠損を目視により検査した結果、欠損は３カ所であった。
【００４３】
比較例１
実施例１と同じ手順で、石英ガラス基板１の片側表面の外周縁から７ｍｍを除く部分に、格子パターンで平坦な頂面２ａを有する突起２を周期的に設けて凹凸面を形成した。
突起２の周期ａは５００μｍ、突起２の平坦な頂部２ａの幅ｂは３７０μｍ、突起２の平坦な頂部２ａから凹部３の平坦な底面３ａまでの高さｃは３５０μｍ、凹凸側面の平均傾斜角度θは３．３度であった。
実施例１と同じ手順で洗浄を行い、乾燥後に表面に形成した突起２の欠損を目視により検査した結果、欠損は１０カ所であった。
【００４４】
比較例２
両面を鏡面研磨した厚さ１．５ｍｍ、直径１５０ｍｍの石英ガラス基板を用意した。
石英ガラス基板１をマイクロスライサーに設置し、＃８００のダイヤ砥石を用いて、石英ガラス基板の片面に格子パターンで頂面が平坦な突起２を周期的に設けて凹凸形状を形成した。
突起２の周期ａは、５００μｍ、突起２の平坦な頂面２ａの幅ｂは３５０μｍ、突起２の平坦な頂面２ａから凹部３の平坦な底面３ａまでの高さｃは８００μｍ、凹凸側面４の平均傾斜角度θは１．１度であった。
実施例１と同じ手順で洗浄を行い、乾燥後に表面に形成した突起２の欠損を目視により検査した結果、外周部を除く欠損は８カ所であった。
【００４５】
比較例３
実施例１と同じ手順で、サンドブラストに＃３２０のアルミナ系砥粒を用いて、ウエハの片側表面のウエハ外周縁から７ｍｍを除く部分に、格子パターンで頂面が平らな突起２を周期的に設けた凹凸形状を形成した。
突起の周期ａは５００μｍ、突起２の平坦な頂部２ａの幅ｂは３７０μｍ、突起の平坦頂部２ａから凹部３の平坦な底面３ａまでの高さｃは３５０μｍ、凹凸側面の平均傾斜角度θは８．１度であった。
実施例１と同じ手順で洗浄を行い、乾燥後に表面に形成した突起の欠損を目視により検査した結果、欠損は１９カ所であった。
実施例及び比較例の石英ガラス製ダミーウエハの凹凸の諸元、及び金属不純物量と表面粗さの測定結果を表１に示す。
【００４６】
【表１】
0006666516.tif 000002
【符号の説明】
【００４７】
１      石英ガラス基板
２      突起
２ａ    突起の平坦な頂面
３      凹部（溝）
３ａ    凹部の底面
Ｅ      凹凸を形成する境界を示す線
４      傾斜面（側面）
ａ      突起の周期(間隔)
ｂ      突起の平坦な頂部の幅
ｃ      突起と凹部の高低差
ｄ      凹部の幅
θ      傾斜面の角度
【要約】
【課題】表面に凹凸を形成した半導体素子製造用ダミーウエハの凹凸面の金属不純物の洗浄除去を容易にし、清浄な凹凸面の石英ガラスダミーウエハを提供する。
【解決手段】石英ガラスの表面に形成した凹凸の側面を傾斜面とし、上部表面側から凹凸の斜面を目視可能とし、ブラシによるスクラブ、シャワーによる水流等の物理的洗浄効果を高めて金属不純物を少なくする。また、凹凸形成時の加工面粗さＲａを１．６μｍ以下にすることにより洗浄効率を高めて金属不純物の残留を防止可能とした。フォトリソグラフィとサンドブラストを組合せた加工によって所望の凹凸側面の傾斜、および所望の加工面粗さの凹凸を形成する石英ガラス製ダミーウエハを製造できるようにした。
【選択図】図２【図１】
0006666516.tif 000003
【図２】
0006666516.tif 000004
【図３】
0006666516.tif 000005
【図４】
0006666516.tif 000006